РАСТВОРЫ СОЛЕЙ ТРИЩЕЛОЧНЫХ МЕТАЛЛОВ АМИНОКАРБОНОВЫХ КИСЛОТ, ИХ ПОЛУЧЕНИЕ И ПРИМЕНЕНИЕ

1. Водный раствор, содержащий в интервале от 60,5 до 75 мас.% смеси солей трищелочных металлов L- и D-энантиомеров метилглициндиуксусной кислоты (MGDA), причем указанная смесь содержит преимущественно соответствующий L-изомер с энантиомерным избытком (ее) в интервале от 3 до 97%, в котором указанные соли трищелочных металлов имеют общую формулу (I)
,
где х находится в интервале от нуля до 2,9.
2. Водный раствор по п. 1, содержащий смесь солей трищелочных металлов L- и D-энантиомеров метилглициндиуксусной кислоты (MGDA), в котором указанная смесь содержит преимущественно L-изомер с энантиомерным избытком (ее) в интервале от 12,5 до 75%.
3. Водный раствор по п. 1, содержащий в интервале от 0,1 до 10 масс. % одной или более оптически неактивных примесей, причем по меньшей мере одну из примесей выбирают из иминодиуксусной кислоты, муравьиной кислоты, гликолевой кислоты, дигликолевой кислоты, пропионовой кислоты, уксусной кислоты и их соответствующих солей щелочных металлов или моно- или диаммония, причем проценты относятся к общему содержанию твердых веществ.
4. Водный раствор по п. 1, в котором указанный водный раствор дополнительно содержит по меньшей мере одну неорганическую соль, выбираемую из гидроксидов щелочных металлов и карбонатов щелочных металлов.
5. Водный раствор по любому из пп. 1-4, дополнительно содержащий соль дищелочного металла общей формулы (II)
,
где у находится в интервале от нуля до 2.0.
6. Способ получения водного раствора по любому из предшествующих пунктов, в котором указанный способ включает стадии
(a) растворения смеси L-аланина и его соли щелочного металла в воде,
(b) преобразования указанной смеси L-аланина и его соли щелочного металла с помощью формальдегида и синильной кислоты или цианида щелочного металла до динитрила,
(c) омыления динитрила, полученного в результате (b), в две стадии (c1) и (с2) при различных температурах с использованием стехиометрических количеств гидроксида щелочного металла или избытка от 1,01 до 1,5 молей гидроксида щелочного металла на молярную сумму СООН групп и нитрильных групп динитрила из стадии (b),
в котором указанная соль щелочного металла из стадии (а) и гидроксиды щелочных металлов из стадии (с) несут различные катионы.
7. Способ по п. 6, в котором стадию (c1) проводят при температуре в интервале от 20 до 80°С и стадию (с2) проводят при температуре в интервале от 175 до 195°С.
8. Способ по п. 6, в котором стадия (с2) имеет среднее время пребывания в интервале от 10 до 70 минут.
9. Способ по п. 6, в котором стадию (с2) проводят с избытком основания от 1,01 до 1,2 молей гидроксида на молярную сумму СООН и нитрильных групп динитрила из стадии (b).
10. Способ по любому из пп. 6-9, в котором стадию (с2) проводят при более высоком давлении, чем стадию (c1).
11. Способ по п. 6, в котором стадию (c1) проводят при температуре в интервале от 20 до 80°С и стадию (с2) проводят при температуре в интервале от 50 до 150°С со средним временем пребывания от 30 минут до 8 часов.
12. Применение водного раствора по любому из пп. 1-5 для получения моющих композиций для стирки и моющих композиций для очистителей.
13. Применение водного раствора по любому из пп. 1-5 в полностью или частично нейтрализованной форме для получения моющих композиций для стирки или моющих композиций для очистителей, причем указанную нейтрализацию осуществляют с помощью органической или неорганической кислоты.
14. Смесь солей трищелочных металлов L- и D-энантиомеров метилглициндиуксусной кислоты (MGDA), причем указанная смесь содержит преимущественно соответствующий L-изомер с энантиометрическим избытком (ее) в интервале от 3 до 97%, где указанные соли трищелочных металлов имеют общую формулу (II)
,
где х находится в интервале от нуля до 2,9.